(57)【要約】【課題】本考案は、粘着層により敷設面に粘着するだけでなく、密閉空洞式吸盤により敷設面に吸着することで、滑り止め性能を高められる、滑り止め付き床材を提供する。【解決手段】本考案の滑り止め付き床材は、本体１０および少なくとも１つの粘着層１２を備え、粘着層１２は本体１０底部に設けられ、粘着層１２は多層が複合的に重なったものであり、粘着層１２は３５〜５５重量部の粘着付与樹脂、１０〜２０重量部の軟化剤、２〜５重量部の抗酸化剤、１０〜２０重量部のブチルゴムおよび５〜１０重量部のナフテン油を含み、敷設面と接触する粘着層１２の底面に複数の凸リブ１２２を凸設し、凸リブ１２２が互いに連接して複数の密閉空洞式吸盤を形成する。【選択図】図１
0003189815.tif 000002
【実用新案登録請求の範囲】
【請求項１】
本体と、
前記本体の底部に設けられた粘着層であって、前記粘着層は多層が複合的に重なったものであり、前記粘着層は３５〜５５重量部の粘着付与樹脂、１０〜２０重量部の軟化剤、２〜５重量部の抗酸化剤、１０〜２０重量部のブチルゴムおよび５〜１０重量部のナフテン油を含む、少なくとも１つの粘着層と、
敷設面と接触する前記粘着層の底面に凸設された複数の凸リブであって、前記複数の凸リブが互いに連接して複数の密閉空洞式吸盤を形成する、複数の凸リブと、
を備える、滑り止め付き床材。
【請求項２】
前記粘着付与樹脂は２５〜４０重量部のベースレジンと、１０〜２０重量部のポリエステル樹脂を含む、請求項１に記載の滑り止め付き床材。
【請求項３】
前記凸リブにより形成される前記密閉空洞式吸盤は不等辺六辺形である、請求項１に記載の滑り止め付き床材。
【請求項４】
前記密閉空洞式吸盤は、前記粘着層上にホットプレス方式により形成された柔性ホットプレスパターンである、請求項１に記載の滑り止め付き床材。
【請求項５】
前記本体は底材層、中材層、印刷層および耐磨耗層が下から上の順に積層してホットプレスにより複合的に一体化されたものを含む、請求項１に記載の滑り止め付き床材。
【請求項６】
前記底材層、前記中材層、前記印刷層および前記耐磨耗層はポリ塩化ビニル（ＰＶＣ）材質である、請求項５に記載の滑り止め付き床材。
【請求項７】
前記耐磨耗層は環境に優しい透明のポリ塩化ビニル材質である、請求項５に記載の滑り止め付き床材。
【請求項８】
前記粘着層の材質は感圧型感熱接着剤である、請求項１に記載の滑り止め付き床材。
【考案の詳細な説明】
【技術分野】
【０００１】
本考案は床材の構造に関するものであって、特に滑り止め付き床材に関するものである。
【背景技術】
【０００２】
高分子化合物（樹脂を主原料とする）で製造された床面を覆う材料はプラスチック系床材と呼ばれているのは周知である。その特色は次のとおりである。
（１）手頃な価格：絨毯、木材フローリング、石材およびセラミックタイル床材に比べ価格が比較的安価である。
（２）優れた装飾効果：その種類、絵柄、図柄、色彩、材質、形状が多様化し、表面が高密度特殊構造であり、異なる人々の好みや様々な用途のニーズを満たすことができ、木目柄／大理石柄／絨毯柄／御影石等のパターンのように、天然材料を模しており、とてもリアルである。
（３）多種機能を兼ね備える：足触りが心地よく、暖か味があり、断熱・防音・防湿効果を備える。
（４）施工敷設に便利：セメントコンクリートを必要としない、工事不要、専用接着剤で接着、手早く簡単、消費者自らが構想全体、材料選び、敷設に関わることができる。
（５）施工重量の軽さ：木材フローリング施工後の重量に比べ１０倍軽い。セラミックタイル施工後の重量に比べ２０倍軽い。石材施工後の重量に比べ２５倍軽い。３階建て以上の高層建築物、オフィスビル等での実用に最も適している。ビルの荷重を低減し、安全を保証し、運搬に便利である。
（６）お手入れ簡単：拭き取りやすく、洗いやすく、乾きやすく、耐摩耗性に優れ、使用寿命が長い。これらのことからわかるように、プラスチック系床材は多くの長所を有し優勢であり、市況の見通しが広い。
【０００３】
プラスチック系床材において、滑り止め性能は常に、業界内で絶え間なく研究され強く追求すべき重要課題の一つである。滑り止め性能とは、プラスチック系床材の防滑能力を指し、摩擦係数の大きさはその滑り止め性能の高低の重要指標となる。現在、これまで提案されてきたプラスチック系床材は、敷設面と接触する底面上に滑り止めパターンをデザインし、その滑り止めパターンは多様であり、正六辺形、円形または波形等がある。
しかしながら、これらのパターンデザインと組み合わせは完全に合理的ではなく、プラスチック系床材の摩擦係数は依然として比較的低く、既存のプラスチック系床材の摩擦係数は１．１にまでしか達することができず、更なる向上はできず、プラスチック系床材分野の隘路となっていた。
このため、粘着性の強い硬化型接着剤で直接敷設面に接着する方式が採用されることもあったが、このような方式では床材を繰り返し使用することができなくなる。
【考案の概要】
【考案が解決しようとする課題】
【０００４】
そこで本考案は、上述した従来技術の欠点に対し、上述の問題を克服するのに有効な、滑り止め付き床材を提案する。本考案の主な目的は、粘着層の敷設面に接触する面上に複数の凸リブにより形成された複数の密閉空洞式吸盤を設置し、敷設面上に吸着できる、滑り止め付き床材を提供することである。
【０００５】
本考案のもう一つ目的は、粘着層の粘着性と密閉空洞式吸盤の吸着力により滑り止め付き床材と敷設面の粘着度が増し、滑り止め性能が高められる、滑り止め付き床材を提供することである。
【０００６】
本考案の更なる目的は、本体は、底材層、中材層、印刷層および耐磨耗層の順でこれらの層がホットプレス方式により複合的に積層したものであり、粘着層と耐磨耗層は連接し、本体はポリ塩化ビニル材質であり、フェノールや揮発性有機化合物（ＶＯＣ）が少なく、環境にやさしく無毒であり、寸法安定性や耐凍性や貼付性に優れている等の特性を有する、滑り止め付き床材を提供することである。
【課題を解決するための手段】
【０００７】
上述の目的を達成するため、本考案の滑り止め付き床材は、本体および少なくとも１つの粘着層を備え、粘着層は本体底部に設けられ、粘着層は多層が複合的に重なったものであり、粘着層は３５〜５５重量部の粘着付与樹脂、１０〜２０重量部の軟化剤、２〜５重量部の抗酸化剤、１０〜２０重量部のブチルゴムおよび５〜１０重量部のナフテン油を含み、敷設面と接触する粘着層の底面に複数の凸リブを凸設し、凸リブが互いに連接して複数の密閉空洞式吸盤を形成し、この粘着層により敷設面に粘着するだけでなく、密閉空洞式吸盤により敷設面に吸着することで、滑り止め性能が高められる。
【考案の効果】
【０００８】
本考案が提供する滑り止め付き床材は、感圧型感熱接着剤により作られた粘着層を利用することで繰り返し使用が可能になる以外に、粘着層の自己接着性と、その上に凸設された凸リブにより形成された密閉空洞式吸盤が有する敷設面に吸着する効果を組み合わせることで、本考案の滑り止め付き床材の滑り止め性能がさらに高められ、底部の摩擦係数は１．７〜２．０にまで達することができる。また、本体はポリ塩化ビニル材質であり、フェノールや揮発性有機化合物（ＶＯＣ）が少なく、環境にやさしく無毒であり、寸法安定性や耐凍性や貼付性に優れている等の特性を有するので、住宅で敷設する際に、床材の材質が高齢者や子供の身体の健康に及ぼす影響を心配する必要がない。
【図面の簡単な説明】
【０００９】
【図１】本考案の滑り止め付き床材の立体図。
【図２】図１中のＡ部分の拡大図。
【図３】本考案の滑り止め付き床材の粘着層底面の実施例を示す図。
【考案を実施するための形態】
【００１０】
本考案の滑り止め付き床材を示す図１を参照されたい。
本考案の滑り止め付き床材は本体１０および少なくとも１つの粘着層１２を備え、粘着層１２は本体１０の底部に設けられ、本体１０は底材層１０２、中材層１０４、印刷層１０６および耐磨耗層１０８が下から上の順に積層しホットプレスにより複合的に一体化されたものを含む。これらの層は全てポリ塩化ビニル（ＰＶＣ）材質である。特に耐磨耗層１０８は環境に優しい透明のものである。粘着層１２と本体１０の耐磨耗層１０８は連接し、粘着層１２の底面であり即ち敷設面と接触する面には複数の凸リブ１２２が設けられる。
【００１１】
図１中のＡ部分の拡大図である図２を参照されたい。粘着層１２底部では凸リブ１２２が突出しているのが図からはっきりわかる。
【００１２】
粘着層１２は多層が複合的に重なったものであり、３５〜５５重量部の粘着付与樹脂、１０〜２０重量部の軟化剤、２〜５重量部の抗酸化剤、１０〜２０重量部のブチルゴムおよび５〜１０重量部のナフテン油を含む。粘着付与樹脂は２５〜４０重量部のベースレジン（ＳＢＳ）と、１０〜２０重量部のポリエステル樹脂を含む。
【００１３】
粘着層１２の材質は感圧型感熱接着剤であるため、繰り返し利用できる特性を有するので、本考案も繰り返し使用でき、敷設や取り外しが便利である。
【００１４】
本考案の滑り止め付き床材の粘着層１２底面の実施例を示す図３を参照されたい。
凸リブ１２２は互いに連接して複数の密閉空洞式吸盤を形成する。これらの密閉空洞式吸盤は不等辺六辺形であり、相互の連接を繰り返し、蜂の巣を彷彿させる形状は、ホットプレス方式によって粘着層１２上に形成された柔性ホットプレスパターンである。粘着層１２は敷設面に粘着できるのに加え、密閉空洞式吸盤の吸着力により、滑り止め付き床材の敷設面への粘着力が増す効果が得られる。
【００１５】
下の表に、上述の粘着層１２の材料の配合に関する８つの実施例と、感圧型感熱接着剤材質に関する３つの比較例を示し、その配合内容は下の表１に示したとおりである。
【００１６】
【表１】
0003189815.tif 000003
【００１７】
上述の実施例１〜８および比較例１〜３の配合は、本考案の滑り止め付き床材の粘着層上に用いられたものであり、各例の基本的な性能の測定を行った結果を下の表２に示す。
【００１８】
【表２】
0003189815.tif 000004
【００１９】
試験条件は次のとおりである：
摩擦係数：２３℃／５０ＲＨ％の条件下でメーカー基準に従い試験を行った。
真直度・直角度：２３℃／５０ＲＨ％の条件下で、ＥＮ４２７の規格を採用して試験を行った。
常温での反り：２３℃／５０ＲＨ％の条件下で、ＥＮ４３４の規格を採用して試験を行った。
剥離：２３℃／５０ＲＨ％の条件下で、ＥＮ４３１の規格を採用して試験を行った。
【００２０】
表２の試験結果からわかるように、新型の配合を用いて製作した感圧型感熱接着剤を本考案の滑り止め付き床材の粘着層とするとともに、粘着層上に設けられた凸リブを組み合わせることで、本考案の真直度・直角度、常温での反り、剥離等の性能に対する試験結果が良好な値を示した。特に滑り止め性能については突出して、とても優れた自己接着性と吸着効果を有する。
本考案の滑り止め付き床材の摩擦係数は１．７〜２．０にまで達し、従来の床材の摩擦係数１．１に比べ６３％以上も向上しているので、プラスチック系床材分野の滑り止め性能を高めるという隘路を突破したことになる。
【００２１】
上述の記載は本考案の好ましい実施例の説明に過ぎず、本考案の実施範囲を限定するものではない。従って、本考案の特徴と精神を脱しない範囲内で加えた各種の変更や潤色は全て、本考案の実用新案登録請求の範囲内に含まれる。
【符号の説明】
【００２２】
１０  本体
１０２  底材層
１０４  中材層
１０６  印刷層
１０８  耐磨耗層  
１２  粘着層
【図１】
0003189815.tif 000005
【図２】
0003189815.tif 000006
【図３】
0003189815.tif 000007